【手続補正書】
【提出日】平成28年5月23日(2016.5.23)
【手続補正１】
【補正対象書類名】特許請求の範囲
【補正対象項目名】全文
【補正方法】変更
【補正の内容】
【特許請求の範囲】
【請求項１】
ａ．  ８〜１５重量％の充填剤と、
ｂ．  １０〜４０重量％の水と、
あるいは
ａ．  １０〜３０重量％の充填剤と、
ｂ．  １〜１０重量％の水と、
のいずれかを、
ｃ．  １つ以上の樹脂と、
ｄ．  １つ以上の顔料または着色剤と、
一緒に含むインキであって、
平版法による印刷に適した、前記インキ。
【請求項２】
前記水が、少なくとも９０％は安定した油中水型乳剤として存在する、請求項１に記載のインキ。
【請求項３】
乳化剤、ワックス、分散補助剤、光架橋性エチレン性不飽和モノマー、エチレン性不飽和オリゴマー、光開始剤、有機溶剤、およびトリグリセリド油からなる群から選択される少なくとも１つの作用剤を更に含む、請求項１または２に記載のインキ。
【請求項４】
前記樹脂が、炭化水素、炭化水素／ロジン配合物としてのハイブリッド樹脂、アルデヒド樹脂、アルキド樹脂、マレイン酸変性ロジンエステル、およびフェノール変性ロジンエステルからなる群から選択される、請求項１から３のいずれか一項に記載のインキ。
【請求項５】
−  前記乳化剤が、トール油脂肪酸の塩、ダイマー酸、ポリアルキレンオキシド界面活性剤、アンバーガム（ａｍｂｅｒｇｕｍ）、アラビアゴム、マレイン化脂肪エステル、マレイン化脂肪アミド、およびジオレイン酸からなる群から選択され、
−  前記分散補助剤が変性大豆油であり、
−  前記ワックスが、アミドワックス、エルカ酸アミドワックス、ポリプロピレンワックス、パラフィンワックス、ポリエチレンワックス、ポリテトラフルオロエチレン、カルナバワックス、およびそれらの組み合わせからなる群から選択され、
−  前記有機溶剤または油が、２５℃の液状のモノ、ジ、またはトリグリセリド、重油、炭化水素留出物、および鉱油からなる群から選択され、
あるいは、
−  結合剤が、印刷および乾燥中の更なる化学的変性に対して不活性である、
請求項３に記載のインキ。
【請求項６】
ａ．  ２〜２０重量％の水と、
ｂ．  ３〜１０重量％の充填剤と、
ｃ．  １つ以上の顔料または着色剤と、
ｄ．  １つ以上の光架橋性化合物と、を含むエネルギー硬化型インキであって、
平版法による印刷に適した、前記エネルギー硬化型インキ。
【請求項７】
約Ｄ＝５０  １／秒の剪断速度において約５〜１００ＰａＳの粘度を有するインキであって、
ａ．  約５〜３０％のアクリルモノマーと、
ｂ．  約５〜３０％のアクリルオリゴマーと、
ｃ．  約０〜２５％の不活性樹脂と、
ｄ．  約５〜２５％の着色剤または顔料と、
ｅ．  約０〜２０％の光開始剤と、
ｆ．  約２〜２０％の水と、
ｇ．  約３〜１０％の充填剤と、
ｈ．  約０〜４％の添加剤と、
を含み、前記インキが、１０℃／分の冷却速度での示差走査熱量測定法（ＤＳＣ）による測定で、乳化水に対して−４０℃未満のピーク最大値を示すことを特徴とする、請求項６に記載のインキ。
【請求項８】
前記インキ中の前記水が、１０℃／分の冷却速度で測定される、０〜−２０℃および−３０〜−６０℃での示差走査熱量測定法における熱流量の統合領域の比による測定で、乳化水と自由水との比が９：１を超える、大部分が乳化した水であることを特徴とする、請求項６に記載のインキ。
【請求項９】
前記光架橋性化合物が、
−  １，２−エチレングリコールジアクリレート、１，４−ブタンジオールジアクリレート、１，６−ヘキサンジオールジアクリレート、ジプロピレングリコールジアクリレート、ネオペンチルグリコールジアクリレート、エトキシル化ネオペンチルグリコールジアクリレート、プロポキシル化ネオペンチルグリコールジアクリレート、トリプロピレングリコールジアクリレート、ビスフェノールＡジアクリレート、エトキシル化ビスフェノールＡジアクリレート、ビスフェノールＡジグリシジルエーテルジアクリレート、エトキシル化ビスフェノールＡジアクリレート、ポリ（エチレン）グリコールジアクリレート、トリメチロールプロパントリアクリレート、トリメチロールプロパントリメタクリレート、エトキシル化トリメチロールプロパントリアクリレート、プロポキシル化トリメチロールプロパントリアクリレート、プロポキシル化グリセロールトリアクリレート、ペンタエリスリトールトリアクリレート、エトキシル化ペンタエリスリトールトリアクリレート、プロポキシル化ペンタエリスリトールテトラアクリレート、エトキシル化ペンタエリスリトールテトラアクリレート、ジ（トリメチロールプロパン）テトラアクリレート、ジ（ペンタエリスリトール）ペンタアクリレート、ジ（ペンタエリスリトール）ヘキサアクリレート、エトキシル化ジ（ペンタエリスリトール）ヘキサアクリレート、またはそれらの混合物からなる群から選択され、好ましくは、エトキシル化トリメチロールプロパントリアクリレート類、エトキシル化ペンタエリスリトールトリアクリレート類、およびプロポキシル化ペンタエリスリトールテトラアクリレート類であり、
−  あるいは、エポキシアクリレート、ポリエステルアクリレート、アクリル化ポリウレタン、アクリル化ポリアクリレート、アクリル化ポリエーテル、アマニ油ならびに大豆およびヒマシ油系のアクリル化エポキシ化油、ならびにそれらの混合物からなる群から選択される、請求項７に記載のインキ。
【請求項１０】
前記光開始剤が、ベンゾフェノン類、ベンジルケタール類、ジアルコキシアセトフェノン類、ヒドロキシアルキル−アセトフェノン類、アミノアルキルフェノン類、アクリルホスフィンオキシド類、およびチオキサントン類、例えば、ベンゾフェノン、メチルベンゾフェノン、４−フェニルベンゾフェノン、４，４’−ビス（ジメチルアミノ）−ベンゾフェノン、４，４’−ビス（ジエチルアミノ）−ベンゾフェノン、２，２−ジメトキシ−２−フェニルアセトフェノン、ジメトキシアセトフェノン、ジエトキシ−アセトフェノン、２−ヒドロキシ−２−メチル−１−フェニルプロパン−１−オン、２−ベンジル−２−ジメチルアミノ−１−（４−モルホリノフェニル）−ブタン−１−オン、２−メチル−１−［４（メトキシチオ）−フェニル］−２−モルホリノプロパン−２−オン、ジ（フェニルアシルフェニル）ホスフィンオキシド、ジフェニル（２，４，６−トリメチルベンゾイル）ホスフィンオキシド、２，４，６−トリメチルベンゾイルエトキシフェニルホスフィンオキシド、２−イソプロピルチオキサントン、４−イソプロピルチオキサントン、２，４−ジメチルチオキサントン、またはそれらの混合物からなる群から選択される、請求項７に記載のインキ。
【請求項１１】
−  乳化水が、１３μｍ未満のサイズを有する水液滴を９０％超有し、
−  前記インキが、Ｍｉｔｓｕｂｉｓｈｉが提供するオフセット印刷シミュレータ上での収集されるインキによる測定で、乳化水なしの同一の調合と比較して、５〜１００％の向上した移動性を呈し、
あるいは、
−  前記インキが、６％未満の乳化水を有し、ＨＬＢ値が２〜１８の水溶性無機塩類または乳化剤を含有せず、かつ水溶性モノマーおよび樹脂を含有しない、
請求項６に記載のインキ。
【請求項１２】
前記添加剤が、ワックス、乳化剤、フッ化炭素系界面活性剤、シリコーン、有機ポリマー系およびモノマー系界面活性剤、および変性大豆油からなる群から選択され、
前記ワックスが、場合によって、アミドワックス、エルカ酸アミドワックス、ポリプロピレンワックス、パラフィンワックス、ポリエチレンワックス、ポリテトラフルオロエチレン、カルナバワックス、およびそれらの組み合わせからなる群から選択され、
前記乳化剤が、場合によって、トール油脂肪酸の塩、ダイマー酸、ポリアルキレンオキシド界面活性剤、アンバーガム、アラビアゴム、マレイン化脂肪エステル、マレイン化脂肪アミド、およびジオレイン酸からなる群から選択される、請求項７に記載のインキ。
【請求項１３】
前記不活性樹脂が、ポリアクリレート類、ポリエステル類、ポリウレタン類、ポリアミド類、ケトン樹脂、アルデヒド樹脂、アルキド樹脂、フェノール−ホルムアルデヒド樹脂、ロジン樹脂、炭化水素樹脂、アルキド樹脂、またはそれらの混合物からなる群から選択される、請求項７に記載のインキ。
【請求項１４】
前記顔料または着色剤が、アゾ染料、アントラキノン染料、キサンテン染料、アジン染料、およびそれらの組み合わせ、ピグメントイエロー１、ピグメントイエロー３、ピグメントイエロー１２、ピグメントイエロー１３、ピグメントイエロー１４、ピグメントイエロー１７、ピグメントイエロー６３、ピグメントイエロー６５、ピグメントイエロー７３、ピグメントイエロー７４、ピグメントイエロー７５、ピグメントイエロー８３、ピグメントイエロー９７、ピグメントイエロー９８、ピグメントイエロー１０６、ピグメントイエロー１１１、ピグメントイエロー１１４、ピグメントイエロー１２１、ピグメントイエロー１２６、ピグメントイエロー１２７、ピグメントイエロー１３６、ピグメントイエロー１３８、ピグメントイエロー１３９、ピグメントイエロー１７４、ピグメントイエロー１７６、ピグメントイエロー１８８、ピグメントイエロー１９４、ピグメントオレンジ５、ピグメントオレンジ１３、ピグメントオレンジ１６、ピグメントオレンジ３４、ピグメントオレンジ３６、ピグメントオレンジ６１、ピグメントオレンジ６２、ピグメントオレンジ６４、ピグメントレッド２、ピグメントレッド９、ピグメントレッド１４、ピグメントレッド１７、ピグメントレッド２２、ピグメントレッド２３、ピグメントレッド３７、ピグメントレッド３８、ピグメントレッド４１、ピグメントレッド４２、ピグメントレッド４８：２、ピグメントレッド５３：１、ピグメントレッド５７：１、ピグメントレッド８１：１、ピグメントレッド１１２、ピグメントレッド１２２、ピグメントレッド１７０、ピグメントレッド１８４、ピグメントレッド２１０、ピグメントレッド２３８、ピグメントレッド２６６、ピグメントブルー１５、ピグメントブルー１５：１、ピグメントブルー１５：２、ピグメントブルー１５：３、ピグメントブルー１５：４、ピグメントブルー６１、ピグメントグリーン７、ピグメントグリーン３６、ピグメントバイオレット１、ピグメントバイオレット１９、ピグメントバイオレット２３、酸化鉄、酸化クロム、フェロシアン化鉄アンモニウム、黒色酸化鉄、ピグメントホワイト６、ピグメントホワイト７、ならびにピグメントブラック７からなる群から選択される、請求項１から１３のいずれか一項に記載のインキ。
【請求項１５】
前記充填剤が、炭酸カルシウム、粘土特にカオリン、滑石、炭酸マグネシウム、およびシリカからなる群から選択され、または前記充填剤の平均粒径が１．４ミクロン以下である、請求項１から１４のいずれか一項に記載のインキ。
【請求項１６】
請求項１から１５のいずれか一項に記載のインキを製造するためのプロセスであって、
ａ．  少なくとも１つの充填剤、樹脂、および着色剤を組み合わせて、事前に練肉されたインキを形成するステップと、
ｂ．  水を、前記水が乳化するのに十分な剪断下で撹拌しながら、かつ操作の温度を約６０℃未満に維持しながら、前記事前に練肉されたインキに添加するステップと、を含む、前記プロセス。
【請求項１７】
前記水が前記事前に練肉されたインキと混合されているときに、１つ以上の乳化剤を、共にまたは順次添加するステップを更に含み、場合によって、添加中に前記乳化剤のｐＨを制御することを更に含み、前記ｐＨが好ましくは８．０〜９．５または４．０〜５．５である、請求項１６に記載のインキを製造するためのプロセス。
【請求項１８】
請求項１から１５のいずれか一項に記載のインキを基材上に印刷するステップと、その後、前記インキを、化学線、電子線、熱、赤外線、および空気乾燥を含む群から選択される手段のうちの１つ以上を用いて硬化して、前記基材上に乾燥したインキ膜を形成するステップとを含む、オフセット平版印刷のプロセス。
【請求項１９】
特に梱包品としての使用に適した、請求項１８に記載の方法によって製作された印刷物品。